(57)【要約】      （修正有）【課題】感度特性及び耐摩耗性に優れる電子写真感光体を提供する。【解決手段】電子写真感光体は、導電性基体と、感光層とを備える。感光層は、電荷発生剤と、正孔輸送剤と、バインダー樹脂とを含有する。バインダー樹脂は、特定構造のポリアリレート樹脂と特定構造のポリカーボネート樹脂とを含む。ポリアリレート樹脂の含有量ｍPARとポリカーボネート樹脂の含有量ｍPCとの合計に対する含有量ｍPARの割合（ｍPAR／（ｍPAR＋ｍPC））は、０．１０以上０．９０である。正孔輸送剤は特定構造のｐ−ターフェニル誘導体である。【選択図】図１
2017223896.tif 000002
【特許請求の範囲】
【請求項１】
導電性基体と、感光層とを備える電子写真感光体であって、
前記感光層は、電荷発生剤と、正孔輸送剤と、バインダー樹脂とを含有し、
前記バインダー樹脂は、ポリアリレート樹脂とポリカーボネート樹脂とを含み、
前記ポリアリレート樹脂は、一般式（１）で表され、
前記ポリカーボネート樹脂は、一般式（２）で表され、
前記ポリアリレート樹脂の含有量ｍPARと前記ポリカーボネート樹脂の含有量ｍPCとの合計に対する前記含有量ｍPARの割合（ｍPAR／（ｍPAR＋ｍPC））は、０．１０以上０．９０であり、
前記正孔輸送剤は、一般式（３）で表されるｐ−ターフェニル誘導体と、一般式（４）で表されるｐ−ターフェニル誘導体と、一般式（５）で表されるｐ−ターフェニル誘導体とを含む、電子写真感光体。
【化１】
2017223896.tif 000057
前記一般式（１）中、
Ｒ1は、水素原子又は炭素原子数１以上４以下のアルキル基を表し、２つのＲ1は、互いに同一であっても異なっていてもよく、
Ｒ2及びＲ3は、各々独立に、水素原子又は炭素原子数１以上４以下のアルキル基を表し、Ｒ2とＲ3とは互いに結合して環を形成し、シクロアルキリデン基となってもよく、
ｒ、ｓ、ｔ、及びｕは、何れも正の整数を表し、
ｒ＋ｓ＋ｔ＋ｕ＝１００であり、
ｒ＋ｔ＝ｓ＋ｕであり、
ｒ／（ｒ＋ｔ）は、０．１０以上０．９０以下であり、
Ｘ及びＹは、各々独立に、化学式（１−１）、化学式（１−２）、化学式（１−３）、又は化学式（１−４）で表される二価の基を表す。
【化２】
2017223896.tif 000058
【化３】
2017223896.tif 000059
前記一般式（２）中、
Ｒ4、Ｒ5、Ｒ6及びＲ7は、各々独立に、水素原子又は炭素原子数１以上４以下のアルキル基を表し、
２つのＲ4は、互いに同一であっても異なってもよく、
Ｒ5とＲ6とは互いに結合して環を形成し、シクロアルキリデン基となってもよく、
２つのＲ7は、互いに同一であっても異なってもよく、
ｐ及びｌは、何れも正の整数を表し、
ｐ＋ｌ＝１００であり、
ｐ／（ｐ＋ｌ）は、０．００以上０．７０以下である。
【化４】
2017223896.tif 000060
【化５】
2017223896.tif 000061
【化６】
2017223896.tif 000062
一般式（３）、（４）、及び（５）中、
Ａｒ1、Ａｒ2、Ａｒ3、Ａｒ4、Ａｒ5、Ａｒ6、Ａｒ7、及びＡｒ8は、各々独立に、炭素原子数６以上１４以下のアリール基を表し、
前記アリール基は、１又は複数の置換基を有してもよく、
前記置換基は、炭素原子数１以上６以下のアルキル基、炭素原子数１以上６以下のアルコキシ基、又はハロゲン原子を表し、
前記置換基が複数である場合、複数の前記置換基は、互いに同一であっても異なっていてもよい。
【請求項２】
前記一般式（１）中、
Ｒ1が水素原子又はメチル基を表し、
Ｒ2がメチル基を表し、
Ｒ3がメチル基又はエチル基を表し、
２つのＲ1が互いに同一である、請求項１に記載の電子写真感光体。
【請求項３】
前記一般式（１）中、
Ｘが前記化学式（１−１）又は前記化学式（１−４）で表される二価の基を表し、
Ｙが前記化学式（１−２）で表される二価の基を表し、
ｒとｓとが互いに異なり、ｒとｕとが互いに異なり、
ｔとｓとが互いに異なり、ｔとｕとが互いに異なり、
ｒが１０以上である、請求項１又は２に記載の電子写真感光体。
【請求項４】
前記一般式（２）中、
Ｒ4が水素原子又はメチル基を表し、
Ｒ5とＲ6とが互いに結合して環を形成し、炭素原子数５以上７以下のシクロアルキリデン基を表すか、又はＲ5がメチル基を表しＲ6がエチル基を表し、
Ｒ7が水素原子を表し、
２つのＲ4が互いに同一である、請求項１〜３の何れか一項に記載の電子写真感光体。
【請求項５】
前記一般式（２）中、
Ｒ5とＲ6とが互いに結合して環を形成し、シクロヘキシリデン基を表し、
ｐ／（ｐ＋ｌ）は、０．１０以上０．４０以下である、請求項４に記載の電子写真感光体。
【請求項６】
前記割合（ｍPAR／（ｍPAR＋ｍPC））は、０．３０以上０．５０以下である、請求項１〜５の何れか一項に記載の電子写真感光体。
【請求項７】
前記一般式（３）中、
Ａｒ1及びＡｒ2は、フェニル基を表し、
前記フェニル基は、前記置換基を０以上２以下有し、
前記置換基は、メチル基を表し、
前記一般式（４）中、
Ａｒ3及びＡｒ4は、フェニル基を表し、
前記フェニル基は、前記置換基を０以上２以下有し、
前記置換基は、メチル基を表し、
前記一般式（５）中、
Ａｒ5、Ａｒ6、Ａｒ7、及びＡｒ8は、フェニル基を表し、
前記フェニル基は、０以上２以下の前記置換基を有し、
前記置換基は、メチル基を表す、請求項１〜６の何れか一項に記載の電子写真感光体。
【請求項８】
前記感光層は、前記電荷発生剤を含有する電荷発生層と、前記正孔輸送剤、及び前記バインダー樹脂を含有する電荷輸送層とを含み、
前記電荷輸送層は一層であり、前記電荷輸送層は最表面層として配置される、請求項１〜７の何れか一項に記載の電子写真感光体。
【発明の詳細な説明】
【技術分野】
【０００１】
本発明は、電子写真感光体に関する。
【背景技術】
【０００２】
電子写真感光体は、像担持体として電子写真方式の画像形成装置（例えば、プリンター、又は複合機）において用いられる。電子写真感光体は、感光層を備える。電子写真感光体としては、例えば、単層型電子写真感光体、又は積層型電子写真感光体が用いられる。単層型電子写真感光体においては、感光層は単層であって、電荷発生の機能と、電荷輸送の機能とを有する。積層型電子写真感光体においては、感光層は電荷発生の機能を有する電荷発生層と、電荷輸送の機能を有する電荷輸送層とを備える。
【０００３】
特許文献１には、化学式（Ｅ−１）で表される繰返し単位を有するポリアリレート樹脂が記載されている。また、上記ポリアリレート樹脂を含有する電子写真感光体が記載されている。
【０００４】
【化１】
2017223896.tif 000003
【０００５】
特許文献２には、化学式（Ｅ−２）で表される繰返し単位を有するポリアリレート樹脂が記載されている。また、上記ポリアリレート樹脂を含有する電子写真感光体が記載されている。
【０００６】
【化２】
2017223896.tif 000004
【先行技術文献】
【特許文献】
【０００７】
【特許文献１】特開昭５６−１３５８４４号公報
【特許文献２】特開２００５−１８９７１６号公報
【発明の概要】
【発明が解決しようとする課題】
【０００８】
しかしながら、特許文献１に記載のポリアリレート樹脂は、溶剤に対する溶解性が低く、感光層形成用塗布液を調製することが困難であった。また、特許文献２に記載のポリアリレート樹脂は、非ハロゲン溶剤に対する溶解性があるものの、ポリアリレート樹脂中の分子鎖同士の絡み合いが低下し、ポリアリレート樹脂のパッキング性が低下し、耐摩耗性を十分に向上させることができない。
【０００９】
本発明は上記課題に鑑みてなされたものであり、その目的は、感度特性及び耐摩耗性に優れる感光層を備えた電子写真感光体を提供することである。
【課題を解決するための手段】
【００１０】
本発明の電子写真感光体は、導電性基体と、感光層とを備える。前記感光層は、電荷発生剤と、正孔輸送剤と、バインダー樹脂とを含有する。前記バインダー樹脂は、ポリアリレート樹脂とポリカーボネート樹脂とを含む。前記ポリアリレート樹脂は、一般式（１）で表される。前記ポリカーボネート樹脂は、一般式（２）で表される。前記ポリアリレート樹脂の含有量ｍPARと前記ポリカーボネート樹脂の含有量ｍPCとの合計に対する前記含有量ｍPARの割合（ｍPAR／（ｍPAR＋ｍPC））は、０．１０以上０．９０である。前記正孔輸送剤は、一般式（３）で表されるｐ−ターフェニル誘導体と、一般式（４）で表されるｐ−ターフェニル誘導体と、一般式（５）で表されるｐ−ターフェニル誘導体とを含む。
【００１１】
【化３】
2017223896.tif 000005
【００１２】
前記一般式（１）中、Ｒ1は、水素原子又は炭素原子数１以上４以下のアルキル基を表す。２つのＲ1は、互いに同一であっても異なっていてもよい。Ｒ2及びＲ3は、各々独立に、水素原子又は炭素原子数１以上４以下のアルキル基を表す。Ｒ2とＲ3とは互いに結合して環を形成し、シクロアルキリデン基となってもよい。ｒ、ｓ、ｔ、及びｕは、何れも正の整数を表す。ｒ＋ｓ＋ｔ＋ｕ＝１００である。ｒ＋ｔ＝ｓ＋ｕである。ｒ／（ｒ＋ｔ）は、０．１０以上０．９０以下である。Ｘ及びＹは、各々独立に、化学式（１−１）、（１−２）、（１−３）、又は（１−４）で表される二価の基を表す。
【００１３】
【化４】
2017223896.tif 000006
【００１４】
【化５】
2017223896.tif 000007
【００１５】
前記一般式（２）中、Ｒ4、Ｒ5、Ｒ6、及びＲ7は、各々独立に、水素原子又は炭素原子数１以上４以下のアルキル基を表す。２つのＲ4は、互いに同一であっても異なってもよい。Ｒ5とＲ6とは互いに結合して環を形成し、シクロアルキリデン基となってもよい。２つのＲ7は、互いに同一であっても異なってもよい。ｐ及びｌは、何れも正の整数を表す。ｐ＋ｌ＝１００である。ｐ／（ｐ＋ｌ）は、０．００以上０．７０以下である。
【００１６】
【化６】
2017223896.tif 000008
【００１７】
【化７】
2017223896.tif 000009
【００１８】
【化８】
2017223896.tif 000010
【００１９】
一般式（３）、（４）、及び（５）中、Ａｒ1、Ａｒ2、Ａｒ3、Ａｒ4、Ａｒ5、Ａｒ6、Ａｒ7、及びＡｒ8は、各々独立に、炭素原子数６以上１４以下のアリール基を表す。前記アリール基は、１又は複数の置換基を有してもよい。前記置換基は、炭素原子数１以上６以下のアルキル基、炭素原子数１以上６以下のアルコキシ基、又はハロゲン原子を表す。前記置換基が複数である場合、複数の前記置換基は、互いに同一であっても異なっていてもよい。
【発明の効果】
【００２０】
本発明の電子写真感光体によれば、優れた感度特性及び耐摩耗性を発現させることができる。
【図面の簡単な説明】
【００２１】
【図１】（ａ）、（ｂ）、及び（ｃ）は、それぞれ、本発明の実施形態に係る積層型電子写真感光体の構造を示す概略断面図である。
【発明を実施するための形態】
【００２２】
以下、本発明の実施形態について詳細に説明するが、本発明は、以下の実施形態に何ら限定されるものではなく、本発明の目的の範囲内で、適宜変更を加えて実施できる。なお、説明が重複する箇所については、適宜説明を省略する場合があるが、発明の要旨を限定するものではない。なお、本明細書において、アクリル及びメタクリルを包括的に「（メタ）アクリル」と総称する場合がある。また、化合物名の後に「系」を付けて、化合物及びその誘導体を包括的に総称する場合がある。化合物名の後に「系」を付けて重合体名を表す場合には、重合体の繰返し単位が化合物又はその誘導体に由来することを意味する。
【００２３】
以下、ハロゲン原子、炭素原子数１以上６以下のアルキル基、炭素原子数１以上４以下のアルキル基、炭素原子数１以上３以下のアルキル基、炭素原子数１以上６以下のアルコキシ基、炭素原子数６以上１４以下のアリール基、及び炭素原子数５以上７以下のシクロアルキリデン基は、各々、次の意味である。
【００２４】
ハロゲン原子（ハロゲン基）としては、例えば、フッ素原子（フルオロ基）、塩素原子（クロロ基）、臭素原子（ブロモ基）、又はヨウ素原子（ヨード基）が挙げられる。
【００２５】
炭素原子数１以上６以下のアルキル基は、直鎖状又は分枝鎖状で非置換である。炭素原子数１以上６以下のアルキル基としては、例えば、メチル基、エチル基、プロピル基、イソプロピル基、ｎ−ブチル基、ｓ−ブチル基、ｔ−ブチル基、ペンチル基、イソペンチル基、ネオペンチル基、又はヘキシル基が挙げられる。
【００２６】
炭素原子数１以上４以下のアルキル基は、直鎖状又は分枝鎖状で非置換である。炭素原子数１以上４以下のアルキル基としては、例えば、メチル基、エチル基、プロピル基、イソプロピル基、ｎ−ブチル基、ｓ−ブチル基、又はｔ−ブチル基が挙げられる。
【００２７】
炭素原子数１以上３以下のアルキル基は、直鎖状又は分枝鎖状で非置換である。炭素原子数１以上３以下のアルキル基としては、例えば、メチル基、エチル基、プロピル基、又はイソプロピル基が挙げられる。
【００２８】
炭素原子数１以上６以下のアルコキシ基は、直鎖状又は分枝鎖状で非置換である。炭素原子数１以上６以下のアルコキシ基としては、例えば、メトキシ基、エトキシ基、ｎ−プロポキシ基、イソプロポキシ基、ｎ−ブトキシ基、ｓ−ブトキシ基、ｔ−ブトキシ基、ペンチルオキシ基、イソペンチルオキシ基、ネオペンチルオキシ基、又はヘキシルオキシ基が挙げられる。
【００２９】
炭素原子数６以上１４以下のアリール基は、非置換である。炭素原子数６以上１４以下のアリール基は、例えば、炭素原子数６以上１４以下の非置換の芳香族単環炭化水素基、炭素原子数６以上１４以下の非置換の芳香族縮合二環炭化水素基又は炭素原子数６以上１４以下の非置換の芳香族縮合三環炭化水素基である。炭素原子数６以上１４以下のアリール基としては、例えば、フェニル基、ナフチル基、アントリル基、又はフェナントリル基が挙げられる。
【００３０】
炭素原子数５以上７以下のシクロアルキリデン基は、非置換である。炭素原子数５以上７以下のシクロアルキリデン基としては、例えば、シクロペンチリデン基、シクロヘキシリデン基、又はシクロへプチリデン基が挙げられる。
【００３１】
＜感光体＞
本発明の電子写真感光体（以下、感光体と記載することがある）は、感光層を備える。感光体は、例えば、積層型電子写真感光体（以下、積層型感光体と記載することがある）、又は単層型電子写真感光体（以下、単層型感光体と記載することがある）が挙げられる。
【００３２】
積層型感光体は、電荷発生層と、電荷輸送層とを備える。以下、図１を参照して、本実施形態に係る積層型感光体１の構造を説明する。図１は、積層型感光体１の構造を示す概略断面図である。図１（ａ）に示すように、積層型感光体１は、例えば、導電性基体２と、感光層３とを備える。感光層３は、電荷発生層３ａと電荷輸送層３ｂとを備える。図１（ａ）に示すように、積層型感光体１は、導電性基体２上に電荷発生層３ａを備え、電荷発生層３ａの上に更に電荷輸送層３ｂを備えてもよい。また、図１（ｂ）に示すように、積層型感光体１は、導電性基体２上に電荷輸送層３ｂを備え、電荷輸送層３ｂの上に更に電荷発生層３ａを備えてもよい。図１（ａ）に示すように、電荷輸送層３ｂは積層型感光体１の最表面層として配置されてもよい。電荷輸送層３ｂは、一層（単層）であってもよい。
【００３３】
図１（ａ）に示すように、感光層３は導電性基体２上に直接的に配置されてもよい。また、図１（ｃ）に示すように、積層型感光体１は、例えば、導電性基体２と、中間層４（下引層）と、感光層３とを備える。図１（ｃ）に示すように、感光層３は導電性基体２上に間接的に配置されてもよい。図１（ｃ）に示すように、中間層４は、導電性基体２と電荷発生層３ａとの間に設けられてもよい。中間層４は、例えば、電荷発生層３ａと電荷輸送層３ｂとの間に設けられてもよい。電荷発生層３ａは、単層であってもよく、複数層であってもよい。
【００３４】
単層型感光体は、単層の感光層を備える。単層型感光体も積層型感光体と同様に、例えば、導電性基体と感光層とを備える。単層型感光体は、中間層を備えてもよい。感光層は、単層型感光体の最表面層として配置されてもよい。
【００３５】
本実施形態に係る感光体は、感度特性及び耐摩耗性に優れる。その理由は以下のように推測される。本実施形態に係る感光体は、バインダー樹脂としてポリアリレート樹脂と、ポリカーボネート樹脂とを含む。ポリアリレート樹脂は、一般式（１）で表される（以下、このようなポリアリレート樹脂をポリアリレート樹脂（１）と記載する）。ポリアリレート樹脂（１）では、Ｒ1、Ｒ2及びＲ3は、各々独立に、水素原子又は炭素原子数１以上４以下のアルキル基を表す。また、ポリアリレート樹脂（１）では、３つのメチル基が置換したシクロヘキシリデン基を有する。更に、２種類の芳香族ジオール由来の繰返し単位のモル比率ｒ／（ｒ＋ｔ）が０．１０以上０．９０以下である。ポリカーボネート樹脂は、一般式（２）で表される（以下、このようなポリカーボネート樹脂をポリカーボネート樹脂（２）と記載することがある）。ポリカーボネート樹脂（２）では、Ｒ4、Ｒ5、Ｒ6、及びＲ7は、各々独立に、水素原子又は炭素原子数１以上４以下のアルキル基を表す。このような構造を有するポリアリレート樹脂（１）及びポリカーボネート樹脂（２）は、アルキル基の鎖長、分岐性、又は数量が過度に増加しにくいため、バインダー樹脂とバインダー樹脂との絡み合いが低下しにくく、バインダー樹脂のパッキング性が低下しにくい傾向となる。また、ポリアリレート樹脂（１）及びパリカーボネート樹脂（２）は、溶剤への溶解性が高いため、感光層を形成するための塗布液を調製し易い。その結果、層密度の高い感光層を得られ易い。よって、本実施形態に係る感光体は、耐摩耗性に優れると考えられる。
【００３６】
感光層は、正孔輸送剤を含む。正孔輸送剤は、一般式（３）、（４）、及び（５）で表されるｐ−ターフェニル誘導体を含む（以下、それぞれターフェニル誘導体（３）、（４）、及び（５）と記載することがある）。正孔輸送剤は、構造の異なる３種のターフェニル誘導体（３）〜（５）を含むため、これら３種のターフェニル誘導体（３）〜（５）は感光層中で均一に分散する傾向にある。また、ターフェニル誘導体（３）〜（５）は比較的大きなπ共役系を有するため、ターフェニル誘導体（３）〜（５）分子中におけるキャリア（正孔）の分子内移動距離が比較的長くなり、感光層中での複数のターフェニル誘導体（３）〜（５）間における分子間距離が比較的短くなる傾向にある。よって、本実施形態に係る感光体は、感度特性に優れると考えられる。
【００３７】
感光層は、バインダー樹脂としてポリアリレート樹脂（１）及びポリカーボネート樹脂（２）と、正孔輸送剤としてのターフェニル誘導体（３）〜（５）とを含む。これらのバインダー樹脂及び正孔輸送剤は上述の特徴的な構造を有するため、バインダー樹脂と正孔輸送剤との相溶性が向上する傾向にある。このため、正孔輸送剤は感光層中で均一に分散し、感光層の層密度が向上し易い。よって、本実施形態に係る感光体は、感度特性及び耐摩耗性に優れると考えられる。
【００３８】
以下、本実施形態に係る感光体の要素（導電性基体、感光層、及び中間層）を説明する。更に感光体の製造方法も説明する。
【００３９】
［１．導電性基体］
導電性基体は、感光体の導電性基体として用いることができる限り、特に限定されない。導電性基体としては、少なくとも表面部が導電性を有する材料で構成される導電性基体を用いることができる。導電性基体としては、例えば、導電性を有する材料で構成される導電性材料；及び導電性材料で被覆される導電性基体が挙げられる。導電性を有する材料としては、例えば、アルミニウム、鉄、銅、錫、白金、銀、バナジウム、モリブデン、クロム、カドミウム、チタン、ニッケル、パラジウム、又はインジウムが挙げられる。これらの導電性を有する材料の中でも、１種単独で用いてもよいし、２種以上組み合わせて用いてもよい。２種以上の組合せとしては、例えば、合金（より具体的には、アルミニウム合金、ステンレス鋼、又は真鍮等）が挙げられる。
【００４０】
これらの導電性を有する材料の中でも、感光層から導電性基体への電荷の移動が良好であることから導電性、アルミニウム又はアルミニウム合金が好ましい。
【００４１】
導電性基体の形状は、使用する画像形成装置の構造に合わせて適宜選択することができる。導電性基体の形状としては、例えば、シート状又はドラム状が挙げられる。また、導電性基体の厚みは、導電性基体の形状に応じて、適宜選択することができる。
【００４２】
［２．感光層］
積層型感光体の感光層は、電荷発生層と、電荷輸送層とを備える。感光層は、添加剤を含有してもよい。電荷発生層は、電荷発生剤を含有する。電荷輸送層は、正孔輸送剤及びバインダー樹脂を含有する。電荷発生層の厚さは、電荷発生層として十分に作用することができれば、特に限定されない。電荷発生層の厚さは、具体的には、０．０１μｍ以上５μｍ以下であることが好ましく、０．１μｍ以上３μｍ以下であることがより好ましい。電荷輸送層の厚さは、電荷輸送層として十分に作用することができれば、特に限定されない。電荷輸送層の厚さは、具体的には、２μｍ以上１００μｍ以下であることが好ましく、５μｍ以上５０μｍ以下であることがより好ましい。
【００４３】
単層型感光体の感光層は、電荷発生剤、正孔輸送剤、及びバインダー樹脂を含有する。感光層は添加剤を含有してもよい。感光層の厚さは、感光層としての機能を十分に発現できれば、特に限定されない。具体的には、感光層の厚さは、５μｍ以上１００μｍ以下であってもよく、１０μｍ以上５０μｍ以下であることが好ましい。
【００４４】
［２−１．共通の構成要素］
以下、電荷発生剤、正孔輸送剤、及びバインダー樹脂を説明する。更に添加剤を説明する。
【００４５】
［２−１−１．電荷発生剤］
電荷発生剤は、感光体用の電荷発生剤であれば、特に限定されない。電荷発生剤としては、例えば、フタロシアニン系顔料、ペリレン系顔料、ビスアゾ顔料、ジチオケトピロロピロール顔料、無金属ナフタロシアニン顔料、金属ナフタロシアニン顔料、スクアライン顔料、トリスアゾ顔料、インジゴ顔料、アズレニウム顔料、シアニン顔料、セレン、セレン−テルル、セレン−ヒ素、硫化カドミウム、アモルファスシリコンのような無機光導電材料の粉末、ピリリウム塩、アンサンスロン系顔料、トリフェニルメタン系顔料、スレン系顔料、トルイジン系顔料、ピラゾリン系顔料、又はキナクリドン系顔料が挙げられる。フタロシアニン系顔料としては、例えば、フタロシアニン、又はフタロシアニン誘導体が挙げられる。フタロシアニンとしては、例えば、無金属フタロシアニン顔料（より具体的には、Ｘ型無金属フタロシアニン（ｘ−Ｈ2Ｐｃ）等）が挙げられる。フタロシアニン誘導体としては、例えば、金属フタロシアニン顔料（より具体的には、チタニルフタロシアニン又はＶ型ヒドロキシガリウムフタロシアニン等）が挙げられる。フタロシアニン系顔料の結晶形状については特に限定されず、種々の結晶形状を有するフタロシアニン系顔料が使用される。フタロシアニン顔料の結晶形状としては、例えば、α型、β型、又はＹ型が挙げられる。電荷発生剤は、１種を単独で用いてもよいし、２種以上を組み合わせて用いてもよい。
【００４６】
所望の領域に吸収波長を有する電荷発生剤を単独で用いてもよいし、２種以上の電荷発生剤を組み合わせて用いてもよい。更に、例えば、デジタル光学式の画像形成装置には、７００ｎｍ以上の波長領域に感度を有する感光体を用いることが好ましい。そのため、例えば、フタロシアニン系顔料が好ましく、Ｘ型無金属フタロシアニン（ｘ−Ｈ2Ｐｃ）、又はＹ型チタニルフタロシアニン（Ｙ−ＴｉＯＰｃ）がより好ましい。なお、デジタル光学式の画像形成装置としては、例えば、半導体レーザーのような光源を使用したレーザービームプリンター又はファクシミリが挙げられる。また、Ｙ型チタニルフタロシアニンは、Ｃｕ−Ｋα特性Ｘ線回折スペクトルにおいて、ブラッグ角２θ±０．２°＝２７．２°に１つのピークを有してもよい。
【００４７】
短波長レーザー光源を用いた画像形成装置に適用される感光体には、電荷発生剤として、アンサンスロン系顔料、又はペリレン系顔料が好適に用いられる。短波長レーザーの波長としては、例えば、３５０ｎｍ以上５５０ｎｍ以下の範囲の波長が挙げられる。
【００４８】
電荷発生剤は、例えば、化学式（ＣＧＭ−１）〜（ＣＧＭ−４）で表されるフタロシアニン系顔料である（以下、電荷発生剤（ＣＧＭ−１）〜（ＣＧＭ−４）と記載することがある）。
【００４９】
【化９】
2017223896.tif 000011
【００５０】
【化１０】
2017223896.tif 000012
【００５１】
【化１１】
2017223896.tif 000013
【００５２】
【化１２】
2017223896.tif 000014
【００５３】
電荷発生剤の含有量は、電荷発生層用バインダー樹脂（以下、ベース樹脂と記載することがある）１００質量部に対して、５質量部以上１０００質量部以下であることが好ましく、３０質量部以上５００質量部以下であることがより好ましい。
【００５４】
［２−１−２．正孔輸送剤］
正孔輸送剤は、ターフェニル誘導体（３）と、ターフェニル誘導体（４）と、ターフェニル誘導体（５）とを含む。ターフェニル誘導体（３）は一般式（３）で表される。ターフェニル誘導体（４）は一般式（４）で表される。ターフェニル誘導体（５）は一般式（５）で表される。
【００５５】
【化１３】
2017223896.tif 000015
【００５６】
【化１４】
2017223896.tif 000016
【００５７】
【化１５】
2017223896.tif 000017
【００５８】
一般式（３）、（４）、及び（５）中、Ａｒ1、Ａｒ2、Ａｒ3、Ａｒ4、Ａｒ5、Ａｒ6、Ａｒ7、及びＡｒ8は、各々独立に、炭素原子数６以上１４以下のアリール基を表す。炭素原子数６以上１４以下のアリール基は、１又は複数の置換基を有してもよい。このような置換基は、炭素原子数１以上６以下のアルキル基、炭素原子数１以上６以下のアルコキシ基、又はハロゲン原子を表す。置換基が複数である場合、複数の置換基は、互いに同一であっても異なっていてもよい。
【００５９】
ターフェニル誘導体（３）及び（４）は対称型の構造を有し、ターフェニル誘導体（５）は非対称型の構造を有する。一般式（３）〜（５）中、Ａｒ1〜Ａｒ8の表す炭素原子数６以上１４以下のアリール基は、フェニル基が好ましい。フェニル基は、０以上２以下の置換基を有することが好ましい。このような置換基としては、炭素原子数１以上６以下のアルキル基が好ましく、炭素原子数１以上３以下のアルキル基がより好ましく、メチル基が更に好ましい。
【００６０】
Ａｒ1〜Ａｒ8の表す炭素原子数６以上１４以下のアリール基がフェニル基であり、フェニル基が置換基を有する場合、置換基のフェニル基への置換位置は、フェニル基の窒素原子への結合に対してオルト位（ｏ位）、メタ位（ｍ位）、又はパラ位（ｐ位）が挙げられる。これらの置換位置のうち、オルト位（ｏ位）又はパラ位（ｐ位）が好ましい。
【００６１】
一般式（３）中、Ａｒ1及びＡｒ2はフェニル基を表し、フェニル基は０以上２以下の置換基を有し、置換基はメチル基を表すことが好ましい。一般式（４）中、Ａｒ3及びＡｒ4はフェニル基を表し、フェニル基は０以上２以下の置換基を有し、置換基はメチル基を表すことが好ましい。一般式（５）中、Ａｒ5、Ａｒ6、Ａｒ7、及びＡｒ8はフェニル基を表し、フェニル基は０以上２以下の前記置換基を有し、置換基はメチル基を表すことが好ましい。
【００６２】
正孔輸送剤は、具体的には、化学式（ＨＴＭ−１）〜（ＨＴＭ−７）で表される正孔輸送剤である（以下、それぞれ正孔輸送剤（ＨＴＭ−１）〜（ＨＴＭ−７）と記載することがある）。なお、正孔輸送剤（ＨＴＭ−１）、（ＨＴＭ−３）、（ＨＴＭ−５）、及び（ＨＴＭ−７）は、ターフェニル誘導体（３）及び（４）の具体例である。正孔輸送剤（ＨＴＭ−２）、（ＨＴＭ−４）、及び（ＨＴＭ−６）はターフェニル誘導体（５）の具体例である。
【００６３】
【化１６】
2017223896.tif 000018
【００６４】
【化１７】
2017223896.tif 000019
【００６５】
【化１８】
2017223896.tif 000020
【００６６】
【化１９】
2017223896.tif 000021
【００６７】
【化２０】
2017223896.tif 000022
【００６８】
【化２１】
2017223896.tif 000023
【００６９】
【化２２】
2017223896.tif 000024
【００７０】
これらの正孔輸送剤の組合せとしては、例えば、正孔輸送剤（ＨＴＭ−１）と正孔輸送剤（ＨＴＭ−６）と正孔輸送剤（ＨＴＭ−７）との組合せ、正孔輸送剤（ＨＴＭ−１）と正孔輸送剤（ＨＴＭ−２）と正孔輸送剤（ＨＴＭ−３）との組合せ、又は正孔輸送剤（ＨＴＭ−１）と正孔輸送剤（ＨＴＭ−４）と正孔輸送剤（ＨＴＭ−５）との組合せが挙げられる。
【００７１】
正孔輸送剤は、一般式（３）〜（５）で表されるｐ−ターフェニル誘導体以外の化合物であってもよい。このような正孔輸送剤としては、例えば、含窒素環式化合物又は縮合多環式化合物を使用することができる。含窒素環式化合物及び縮合多環式化合物としては、例えば、ジアミン誘導体（例えば、Ｎ，Ｎ，Ｎ’，Ｎ’−テトラフェニルフェニレンジアミン誘導体、Ｎ，Ｎ，Ｎ’，Ｎ’−テトラフェニルナフチレンジアミン誘導体、又はＮ，Ｎ，Ｎ’，Ｎ’−テトラフェニルフェナントリレンジアミン誘導体）；オキサジアゾール系化合物（例えば、２，５−ジ（４−メチルアミノフェニル）−１，３，４−オキサジアゾール）；スチリル系化合物（例えば、９−（４−ジエチルアミノスチリル）アントラセン）；カルバゾール系化合物（例えば、ポリビニルカルバゾール）；有機ポリシラン化合物；ピラゾリン系化合物（例えば、１−フェニル−３−（ｐ−ジメチルアミノフェニル）ピラゾリン）；ヒドラゾン系化合物；インドール系化合物；オキサゾール系化合物；イソオキサゾール系化合物；チアゾール系化合物；チアジアゾール系化合物；イミダゾール系化合物；ピラゾール系化合物；トリアゾール系化合物が挙げられる。
【００７２】
積層型感光体において、正孔輸送剤の含有量は、バインダー樹脂１００質量部に対して、１０質量部以上２００質量部以下であることが好ましく、２０質量部以上１００質量部以下であることがより好ましい。
【００７３】
［２−１−３．バインダー樹脂］
バインダー樹脂は、積層型感光体の電荷輸送層又は単層型感光体の感光層に用いられる。バインダー樹脂は、ポリアリレート樹脂（１）とポリカーボネート樹脂（２）とを含む。ポリアリレート樹脂（１）は、一般式（１）で表される。ポリカーボネート樹脂（２）は、一般式（２）で表される。感光体がポリアリレート樹脂（１）とポリカーボネート樹脂（２）を含有することにより、感光体の感度特性及び耐摩耗性を向上させることができる。
【００７４】
【化２３】
2017223896.tif 000025
【００７５】
一般式（１）中、Ｒ1は、水素原子又は炭素原子数１以上４以下のアルキル基を表す。２つのＲ1は、互いに同一であっても異なっていてもよい。Ｒ2及びＲ3は、各々独立に、水素原子又は炭素原子数１以上４以下のアルキル基を表す。Ｒ2とＲ3とは互いに結合して環を形成し、シクロアルキリデン基となってもよい。ｒ、ｓ、ｔ、及びｕは、何れも正の整数を表す。ｒ＋ｓ＋ｔ＋ｕ＝１００である。ｒ＋ｔ＝ｓ＋ｕである。ｒ／（ｒ＋ｔ）は、０．１０以上０．９０以下である。Ｘ及びＹは、各々独立に、化学式（１−１）、（１−２）、（１−３）、又は（１−４）で表される二価の基を表す。
【００７６】
【化２４】
2017223896.tif 000026
【００７７】
【化２５】
2017223896.tif 000027
【００７８】
一般式（２）中、Ｒ4、Ｒ5、Ｒ6、及びＲ7は、各々独立に、水素原子又は炭素原子数１以上４以下のアルキル基を表す。２つのＲ4は、互いに同一であっても異なってもよい。Ｒ5とＲ6とは互いに結合して環を形成し、シクロアルキリデン基となってもよい。２つのＲ7は、互いに同一であっても異なってもよい。ｐ及びｌは、何れも正の整数を表す。ｐ＋ｌ＝１００である。ｐ／（ｐ＋ｌ）は、０．００以上０．７０以下である。
【００７９】
一般式（１）中、Ｒ1は水素原子又はメチル基を表すことが好ましい。Ｒ2はメチル基を表すことが好ましい。Ｒ3は、炭素原子数１以上３以下のアルキル基を表すことが好ましく、メチル基又はエチル基を表すことがより好ましい。２つのＲ1が互いに同じであることが好ましい。
【００８０】
感光体の感度特性を更に向上させる観点から、一般式（１）中、Ｘが化学式（１−１）又は（１−４）で表される二価の基を表し、Ｙが化学式（１−２）で表される二価の基を表すことが好ましい。ｒとｓとが互いに異なりｒとｕとが互いに異なり、ｔとｓとが互いに異なりｔとｕとが互いに異なることが好ましい。ｒが１０以上であることが好ましい。
【００８１】
ポリアリレート樹脂（１）は、化学式（１−５）で表される繰返し単位（以下、繰返し単位（１−５）と記載することがある）、一般式（１−６）で表される繰返し単位（以下、繰返し単位（１−６）と記載することがある）、一般式（１−７）で表される繰返し単位（以下、繰返し単位（１−７）と記載することがある）、一般式（１−８）で表される繰返し単位（以下、繰返し単位（１−８）と記載することがある）を有する。
【００８２】
【化２６】
2017223896.tif 000028
【００８３】
一般式（１−６）中のＸ、一般式（１−７）中のＲ1、Ｒ2及びＲ3、並びに一般式（１−８）中のＹは、それぞれ一般式（１）中のＸ、Ｒ1、Ｒ2、Ｒ3、及びＹと同義である。
【００８４】
ポリアリレート樹脂（１）は、繰返し単位（１−５）〜（１−８）以外の繰返し単位を有してもよい。ポリアリレート樹脂（１）中の繰返し単位の物質量の合計に対する繰返し単位（１−５）〜（１−８）の物質量の合計の比率（モル比率）は、０．８０以上が好ましく、０．９０以上がより好ましく、１．００が更に好ましい。
【００８５】
ポリアリレート樹脂（１）における、繰返し単位（１−５）〜（１−８）の配列は、芳香族ジオール由来の繰返し単位と芳香族ジカルボン酸由来の繰返し単位とが互いに隣接する限り、特に限定されない。例えば、繰返し単位（１−５）は、繰返し単位（１−６）又は繰返し単位（１−８）と隣接して互いに結合している。同様に、繰返し単位（１−７）は、繰返し単位（１−６）又は繰返し単位（１−８）と隣接して互いに結合している。ポリアリレート樹脂（１）は、繰返し単位（１−５）〜（１−８）以外の繰返し単位を有してもよい。
【００８６】
一般式（１）中のｒ、ｓ、ｔ、及びｕは、何れも正の整数を表す。ｒ＋ｓ＋ｔ＋ｕ＝１００である。ｒ＋ｔ＝ｓ＋ｕである。ｒ／（ｒ＋ｔ）は、０．１０以上０．９０以下である。ｒ／（ｒ＋ｔ）は、ポリアリレート樹脂（１）における繰返し単位（１−５）の物質量及び繰返し単位（１−７）の物質量の合計に対する繰返し単位（１−５）の物質量の比率（モル比率）を表す。ｒ／（ｒ＋ｔ）が０．１０より小さい場合、感光体の耐摩耗性が低下し易い。ｒ／（ｒ＋ｔ）が０．９０より大きい場合、ポリアリレート樹脂は、感光層を形成するための溶剤に溶解しにくい。
【００８７】
ポリアリレート樹脂（１）としては、例えば、化学式（ＰＡＲ−１）〜（ＰＡＲ−１１）で表されるポリアリレート樹脂（以下、ポリアリレート樹脂（ＰＡＲ−１）〜（ＰＡＲ−１１）と記載することがある）が挙げられる。
【００８８】
【化２７】
2017223896.tif 000029
【００８９】
【化２８】
2017223896.tif 000030
【００９０】
【化２９】
2017223896.tif 000031
【００９１】
【化３０】
2017223896.tif 000032
【００９２】
【化３１】
2017223896.tif 000033
【００９３】
【化３２】
2017223896.tif 000034
【００９４】
【化３３】
2017223896.tif 000035
【００９５】
【化３４】
2017223896.tif 000036
【００９６】
【化３５】
2017223896.tif 000037
【００９７】
【化３６】
2017223896.tif 000038
【００９８】
【化３７】
2017223896.tif 000039
【００９９】
ポリアリレート樹脂（１）の粘度平均分子量は、２４，０００以上２９０，０００以下であることが好ましく、２５，０００以上２８，２００以下であることがより好ましい。ポリアリレート樹脂（１）の粘度平均分子量が２４，０００以上である場合、感光体の耐摩耗性を高めることができ、感光層が摩耗しにくくなる。一方、ポリアリレート樹脂（１）の粘度平均分子量が２９，０００以下である場合、感光層の形成時に、ポリアリレート樹脂（１）が溶剤に溶解し易くなり、感光層の形成が容易になる傾向がある。
【０１００】
ポリカーボネート樹脂（２）は、一般式（２−１）で表される繰返し単位（以下、繰返し単位（２−１）と記載することがある）と、一般式（２−２）で表される繰返し単位（以下、繰返し単位（２−２）と記載することがある）とを有する。
【０１０１】
【化３８】
2017223896.tif 000040
【０１０２】
一般式（２−１）中のＲ4、Ｒ5、及びＲ6は、それぞれ一般式（２）中のＲ4、Ｒ5、及びＲ6と同義である。一般式（２−２）中のＲ7は、一般式（２）中のＲ7と同義である。
【０１０３】
ポリカーボネート樹脂（２）は、繰返し単位（２−１）〜（２−２）以外の繰返し単位を有してもよい。ポリカーボネート樹脂（２）中の繰返し単位の物質量の合計に対する繰返し単位（２−１）〜（２−２）の物質量の合計の比率（モル比率）は、０．８０以上が好ましく、０．９０以上がより好ましく、１．００が更に好ましい。
【０１０４】
ポリカーボネート樹脂（２）における、繰返し単位（２−１）〜（２−２）の配列は、繰返し単位（２−１）と繰返し単位（２−２）とが隣接して互いに結合する配列である。
【０１０５】
一般式（２）中、ｐ／（ｐ＋ｌ）は、０．００以上０．７０以下であり、０．００以上０．６５以下であることが好ましく、０．００以上０．６０以下であることがより好ましい。感光体の耐摩耗性を更に向上させる観点から、ｐ／（ｐ＋ｌ）は、０．１０以上０．４０以下であることが好ましい。ｐ／（ｐ＋ｌ）は、ポリカーボネート樹脂（２）における繰返し単位（２−１）の物質量及び繰返し単位（２−２）の物質量の合計に対する繰返し単位（２−２）の物質量の比率（モル比率）を表す。ｐ／（ｐ＋ｌ）が０．００以上０．７０以下である場合、感光体の感度特性及び耐摩耗性が向上する。
【０１０６】
一般式（２）中、ｐ／（ｐ＋ｌ）が０．００である場合、Ｒ4が水素原子を表し、Ｒ5とＲ6とが互いに結合して環を形成し、シクロヘキシリデン基を表すか、又はＲ5がメチル基を表し、Ｒ6がエチル基を表すことが好ましい。
【０１０７】
一般式（２）中、ｐ／（ｐ＋ｌ）が０．００である場合、ポリカーボネート樹脂（２）としては、例えば、化学式（ＰＣ−１）〜（ＰＣ−２）で表される繰返し単位を有するポリカーボネート樹脂が挙げられる（以下、ポリカーボネート樹脂（ＰＣ−１）〜（ＰＣ−２）と記載することがある）。
【０１０８】
【化３９】
2017223896.tif 000041
【０１０９】
【化４０】
2017223896.tif 000042
【０１１０】
一般式（２）中、ｐ／（ｐ＋ｌ）は、０．００より大きく０．７０以下である場合、Ｒ4は水素原子又はメチル基を表すことが好ましい。Ｒ5とＲ6とが互いに結合して環を形成し、炭素原子数５以上７以下のシクロアルキリデン基（より具体的には、シクロヘキシリデン基）を表すことが好ましい。また、Ｒ7は水素原子を表すことが好ましい。
【０１１１】
ポリカーボネート樹脂（２）としては、例えば、化学式（ＰＣ−３）〜（ＰＣ−５）で表されるポリカーボネート樹脂（以下、ポリカーボネート樹脂（ＰＣ−３）〜（ＰＣ−５）と記載することがある）が挙げられる。
【０１１２】
【化４１】
2017223896.tif 000043
【０１１３】
【化４２】
2017223896.tif 000044
【０１１４】
【化４３】
2017223896.tif 000045
【０１１５】
ポリカーボネート樹脂（２）の粘度平均分子量は、２０，０００以上８０，０００以下であることが好ましく、４９，５００以上５０，５００以下であることがより好ましい。ポリカーボネート樹脂（２）の粘度平均分子量が２０，０００以上である場合、感光体の耐摩耗性を高めることができ、感光層が摩耗しにくくなる。一方、ポリカーボネート樹脂（２）の粘度平均分子量が８０，０００以下である場合、感光層の形成時に、ポリカーボネート樹脂（２）が溶剤に溶解し易くなり、感光層の形成が容易になる傾向がある。
【０１１６】
本実施形態に用いられるバインダー樹脂としては、ポリアリレート樹脂（１）及びポリカーボネート樹脂（２）のみを単独で用いてもよいし、ポリアリレート樹脂（１）及びポリカーボネート樹脂（２）以外の樹脂（その他の樹脂）を、本発明の効果を損なわない範囲で含んでいてもよい。その他の樹脂としては、例えば、熱可塑性樹脂、熱硬化性樹脂、又は光硬化性樹脂が挙げられる。熱可塑性樹脂としては、例えば、ポリアリレート樹脂（１）以外のポリアリレート樹脂、ポリカーボネート樹脂（ポリカーボネート樹脂（２）以外のポリカーボネート樹脂）、スチレン系樹脂、スチレン−ブタジエン共重合体、スチレン−アクリロニトリル共重合体、スチレン−マレイン酸共重合体、スチレン−アクリル酸共重合体、アクリル共重合体、ポリエチレン樹脂、エチレン−酢酸ビニル共重合体、塩素化ポリエチレン樹脂、ポリ塩化ビニル樹脂、ポリプロピレン樹脂、アイオノマー、塩化ビニル−酢酸ビニル共重合体、ポリエステル樹脂、アルキド樹脂、ポリアミド樹脂、ポリウレタン樹脂、ポリスルホン樹脂、ジアリルフタレート樹脂、ケトン樹脂、ポリビニルブチラール樹脂、ポリエーテル樹脂、又はポリエステル樹脂が挙げられる。熱硬化性樹脂としては、例えば、シリコーン樹脂、エポキシ樹脂、フェノール樹脂、尿素樹脂、メラミン樹脂、又はその他架橋性の熱硬化性樹脂が挙げられる。光硬化性樹脂としては、例えば、エポキシ−アクリル酸系樹脂又はウレタン−アクリル酸系共重合体が挙げられる。これらは単独で用いてもよいし、２種以上を併用してもよい。
【０１１７】
ポリアリレート樹脂（１）の製造方法は、ポリアリレート樹脂（１）を製造できれば、特に限定されない。これらの製造方法として、例えば、ポリアリレート樹脂（１）の繰返し単位を構成するための芳香族ジオールと芳香族ジカルボン酸とを縮重合させる方法挙げられる。ポリアリレート樹脂（１）の合成方法は特に限定されず、公知の合成方法（より具体的には、溶液重合、溶融重合、又は界面重合等）の方法を採用することができる。
【０１１８】
芳香族ジカルボン酸は、２つのカルボキシル基を有し、一般式（１−９）及び（１−１０）で表される。一般式（１−９）中のＸ及び一般式（１−１０）中のＹは、それぞれ一般式（１）中のＸ及びＹと同義である。
【０１１９】
【化４４】
2017223896.tif 000046
【０１２０】
芳香族ジカルボン酸としては、例えば、芳香環上に結合する２つのカルボキシル基を有する芳香族ジカルボン酸（より具体的には、４，４’−ジカルボキシジフェニルエーテル、又は４，４’−ジカルボキシビフェニル等）が挙げられる。なお、ポリアリレート樹脂を合成する際、芳香族ジカルボン酸は、ジ酸クロライド、ジメチルエステル、又はジエチルエステルのような誘導体として用いることができる。芳香族ジカルボン酸は、一般式（１−９）及び（１−１０）で表される芳香族ジカルボン酸以外に他の芳香族ジカルボン酸（例えば、テレフタル酸、イソフタル酸、又は２，６−ナフタレンジカルボン酸）を含んでもよい。
【０１２１】
芳香族ジオールは、２つのフェノール性水酸基を有し、化学式（１−１１）及び一般式（１−１２）で表される芳香族ジオールを含む。一般式（１−１２）中のＲ1、Ｒ2及びＲ3は、各々一般式（１）中のＲ1、Ｒ2及びＲ3と同義である。
【０１２２】
【化４５】
2017223896.tif 000047
【０１２３】
一般式（１−１２）で表される芳香族ジオールとしては、例えば、ビスフェノール類（より具体的には、ビスフェノールＢ等）が挙げられる。なお、ポリアリレート樹脂を合成する際、芳香族ジオールは、ジアセテートのような誘導体として用いることができる。芳香族ジオールは、化学式（１−１１）及び一般式（１−１２）で表される芳香族ジオール以外に他の芳香族ジオール（例えば、ビスフェノールＡ、ビスフェノールＳ、ビスフェノールＥ、又はビスフェノールＦ）を含んでもよい。
【０１２４】
ポリカーボネート樹脂（２）の製造方法は、ポリカーボネート樹脂（２）を製造できれば、特に限定されない。これらの製造方法として、例えば、ホスゲン法、エステル交換反応させる方法、又は他の公知の方法が挙げられる。ホスゲン法は、ポリカーボネート樹脂（２）の繰返し単位を形成するためのジオール化合物とジハロゲン化カルボニルとを界面縮重合させる方法である。エステル交換させる方法は、ジオール化合物とジフェニルカーボネートとをエステル交換反応させる方法である。
【０１２５】
以下、ホスゲン法を用いて、ポリカーボネート樹脂（２）を製造する場合を例に挙げて説明する。
【０１２６】
ポリカーボネート樹脂（２）は、一般式（２−３）で表される化合物と、一般式（２−４）で表される化合物とを界面重合させることにより製造される。界面重縮合反応は、例えば、ジハロゲン化カルボニル（より具体的には、ホスゲン等）を用いて、酸結合剤及び溶媒の存在下で行われてもよい。
【０１２７】
【化４６】
2017223896.tif 000048
【０１２８】
一般式（２−３）中、Ｒ4、Ｒ5、及びＲ6は、それぞれ一般式（２）中のＲ4、Ｒ5、及びＲ6と同義である。一般式（２−４）中のＲ7は、一般式（３）中のＲ7と同義である。
【０１２９】
ポリアリレート樹脂（１）の含有量ｍPARとポリカーボネート樹脂（２）の含有量ｍPCとの合計に対するｍPARの割合（ｍPAR／（ｍPAR＋ｍPC））は、０．１０以上０．９０以下であり、感光体の耐摩耗性を更に向上させる観点から０．３０以上０．５０以下であることが好ましい。
【０１３０】
ポリアリレート樹脂（１）及びポリカーボネート樹脂（２）の含有量の合計は、バインダー樹脂に対して８０質量％以上であることが好ましく、９０質量％以上であることがより好ましく、１００質量％であることが更に好ましい。
【０１３１】
本実施形態において、バインダー樹脂の含有量の比率は、電荷輸送層に含まれるすべての構成要素（例えば、正孔輸送剤、又はバインダー樹脂）の質量の合計に対して４０質量％以上が好ましく、８０質量％以上がより好ましい。
【０１３２】
［２−１−４．添加剤］
電荷発生層、電荷輸送層、単層型感光体の感光層、及び中間層のうちの少なくとも一つが、電子写真特性に悪影響を与えない範囲で、各種の添加剤を含有してもよい。添加剤としては、例えば、劣化防止剤（より具体的には、酸化防止剤、ラジカル捕捉剤、消光剤、又は紫外線吸収剤等）、軟化剤、表面改質剤、増量剤、増粘剤、分散安定剤、ワックス、電子アクセプター化合物、ドナー、界面活性剤、又はレベリング剤が挙げられる。可塑剤としては、例えば、メタターフェニルが挙げられる。
【０１３３】
［２−２．共通しない構成要素］
積層型感光体では、電荷発生層は、電荷発生層用バインダー樹脂（以下、ベース樹脂と記載することある）を含有してもよい。ベース樹脂は、感光体に適用し得るベース樹脂である限り、特に限定されない。ベース樹脂としては、例えば、熱可塑性樹脂、熱硬化性樹脂、又は光硬化性樹脂が挙げられる。熱可塑性樹脂としては、例えば、スチレン系樹脂、スチレン−ブタジエン共重合体、スチレン−アクリロニトリル共重合体、スチレン−マレイン酸共重合体、スチレン−アクリル酸系共重合体、アクリル共重合体、ポリエチレン樹脂、エチレン−酢酸ビニル共重合体、塩素化ポリエチレン樹脂、ポリ塩化ビニル樹脂、ポリプロピレン樹脂、アイオノマー、塩化ビニル−酢酸ビニル共重合体、アルキド樹脂、ポリアミド樹脂、ウレタン樹脂、ポリカーボネート樹脂、ポリアリレート樹脂、ポリスルホン樹脂、ジアリルフタレート樹脂、ケトン樹脂、ポリビニルブチラール樹脂、ポリエーテル樹脂、又はポリエステル樹脂が挙げられる。熱硬化性樹脂としては、例えば、シリコーン樹脂、エポキシ樹脂、フェノール樹脂、尿素樹脂、メラミン樹脂、又はその他架橋性の熱硬化性樹脂が挙げられる。光硬化性樹脂としては、例えば、エポキシアクリル酸系樹脂、又はウレタン−アクリル酸系樹脂が挙げられる。これらは１種単独で用いてもよいし、２種以上を組み合わせて用いてもよい。
【０１３４】
ベース樹脂は、上述したバインダー樹脂と同様の樹脂も例示されているが、同一の積層型感光体においては、通常、バインダー樹脂とは異なる樹脂が選択される。このことは、以下のことによる。積層型感光体を製造する際、通常、電荷発生層、電荷輸送層の順に形成するため、電荷発生層に、電荷輸送層用塗布液を塗布することになる。電荷輸送層の形成時に、電荷発生層は、電荷輸送層用塗布液の溶剤に溶解しないことが求められるからである。そこで、ベース樹脂は、同一の積層型感光体においては、通常、バインダー樹脂とは異なる樹脂が選択される。
【０１３５】
［３．中間層］
本実施形態に係る感光体は、中間層（例えば、下引き層）を有してもよい。中間層は、例えば、無機粒子、及び樹脂（中間層用樹脂）を含有する。中間層を介在させると、リーク発生を抑制し得る程度の絶縁状態を維持しつつ、感光体を露光した時に発生する電流の流れを円滑にして、電気抵抗の上昇を抑えることができる。
【０１３６】
無機粒子としては、例えば、金属（より具体的には、アルミニウム、鉄、又は銅等）の粒子、金属酸化物（より具体的には、酸化チタン、アルミナ、酸化ジルコニウム、酸化スズ、又は酸化亜鉛等）の粒子、又は非金属酸化物（より具体的には、シリカ等）の粒子が挙げられる。これらの無機粒子は、１種を単独で用いてもよいし、又は２種以上を併用してもよい。
【０１３７】
中間層用樹脂としては、中間層を形成する樹脂として用いることができる樹脂であれば、特に限定されない。
【０１３８】
［４．感光体の製造方法］
感光体の製造方法について説明する。感光体の製造方法は、例えば、感光層形成工程を有する。
【０１３９】
［４−１．積層型感光体の製造方法］
積層型感光体の製造方法において、感光層形成工程は、電荷発生層形成工程と電荷輸送層形成工程とを有する。電荷発生層形成工程では、まず、電荷発生層を形成するための塗布液（以下、電荷発生層用塗布液と記載することがある）を調製する。電荷発生層用塗布液を導電性基体上に塗布する。次いで、適宜な方法で乾燥することによって、塗布した電荷発生層用塗布液に含まれる溶剤の少なくとも一部を除去して電荷発生層を形成する。電荷発生層用塗布液は、例えば、電荷発生剤と、ベース樹脂と、溶剤とを含む。このような電荷発生層用塗布液は、電荷発生剤とベース樹脂とを溶剤に溶解又は分散させることにより調製する。電荷発生層用塗布液は、必要に応じて各種添加剤を加えてもよい。
【０１４０】
電荷輸送層形成工程では、まず、電荷輸送層を形成するための塗布液（以下、電荷輸送層用塗布液と記載することがある）を調製する。電荷輸送層用塗布液を電荷発生層上に塗布する。次いで、適宜な方法で乾燥することによって、塗布した電荷輸送層用塗布液に含まれる溶剤の少なくとも一部を除去して電荷輸送層を形成する。電荷輸送層用塗布液は、正孔輸送剤としてのターフェニル誘導体（３）〜（５）と、バインダー樹脂としてのポリアリレート樹脂（１）及びポリカーボネート樹脂（２）と、溶剤とを含む。電荷輸送層用塗布液は、正孔輸送剤と、ポリアリレート樹脂（１）と、ポリカーボネート樹脂（２）とを溶剤に溶解又は分散させることにより調製することができる。電荷輸送層形成用塗布液には、必要に応じて各種添加剤を加えてもよい。
【０１４１】
［４−２．単層型感光体の製造方法］
単層型感光体の製造方法において、感光層形成工程では、感光層を形成するための塗布液（以下、感光層用塗布液と記載することがある）を調製する。感光層用塗布液を導電性基体上に塗布する。次いで、適宜な方法で乾燥することによって、塗布した感光層用塗布液に含まれる溶剤の少なくとも一部を除去して感光層を形成する。感光層用塗布液は、例えば、電荷発生剤と、正孔輸送剤としてのターフェニル誘導体（３）〜（５）と、バインダー樹脂としてのポリアリレート樹脂（１）及びポリカーボネート樹脂（２）と、溶剤とを含む。このような感光層用塗布液は、電荷発生剤と、正孔輸送剤としてのターフェニル誘導体（３）〜（５）と、バインダー樹脂としてのポリアリレート樹脂（１）及びポリカーボネート樹脂（２）とを溶剤に溶解又は分散させることにより調製する。感光層用塗布液は、必要に応じて各種添加剤を加えてもよい。
【０１４２】
以下、感光層形成工程の詳細を説明する。電荷発生層用塗布液、電荷輸送層用塗布液、及び感光層用塗布液に含有される溶剤は、それぞれ電荷発生層用塗布液、電荷輸送層用塗布液、及び感光層用塗布液に含まれる各成分を溶解又は分散できれば、特に限定されない。溶剤としては、例えば、アルコール類（より具体的には、メタノール、エタノール、イソプロパノール、又はブタノール等）、脂肪族炭化水素（より具体的には、ｎ−ヘキサン、オクタン、又はシクロヘキサン等）、芳香族炭化水素（より具体的には、ベンゼン、トルエン、又はキシレン等）、ハロゲン化炭化水素（より具体的には、ジクロロメタン、ジクロロエタン、四塩化炭素、又はクロロベンゼン等）、エーテル類（より具体的には、ジメチルエーテル、ジエチルエーテル、テトラヒドロフラン、エチレングリコールジメチルエーテル、又はジエチレングリコールジメチルエーテル等）、ケトン類（より具体的には、アセトン、メチルエチルケトン、又はシクロヘキサノン等）、エステル類（より具体的には、酢酸エチル又は酢酸メチル等）、ジメチルホルムアルデヒド、ジメチルホルムアミド、又はジメチルスルホキシドが挙げられる。これらの溶剤は、単独で用いてもよいし、２種以上を組み合わせて用いてもよい。これらの溶剤のうち、非ハロゲン系溶剤を用いることが好ましい。
【０１４３】
更に、電荷輸送層用塗布液に含有される溶剤は、電荷発生層用塗布液に含有される溶剤と、異なることが好ましい。積層型感光体を製造する際、通常、電荷発生層、電荷輸送層の順に形成するため、電荷発生層上に、電荷輸送層用塗布液を塗布することになる。電荷輸送層形成時に、電荷発生層は、電荷輸送層用塗布液の溶剤に溶解しないことが求められるからである。
【０１４４】
電荷発生層用塗布液、電荷輸送層用塗布液、及び感光層用塗布液は、それぞれ各成分を混合し、溶剤に分散することにより調製される。混合又は分散には、例えば、ビーズミル、ロールミル、ボールミル、アトライター、ペイントシェーカー、又は超音波分散器を用いることができる。
【０１４５】
電荷発生層用塗布液、電荷輸送層用塗布液、及び感光層用塗布液は、各成分の分散性、又は形成される各々の層の表面平滑性を向上させるために、例えば、界面活性剤又はレベリング剤を含有してもよい。
【０１４６】
電荷発生層用塗布液、電荷輸送層用塗布液、及び感光層用塗布液を塗布する方法としては、電荷発生層用塗布液、電荷輸送層用塗布液、及び感光層用塗布液を均一に塗布できる方法であれば、特に限定されない。塗布方法としては、例えば、ディップコート法、スプレーコート法、スピンコート法、又はバーコート法が挙げられる。
【０１４７】
電荷発生層用塗布液、電荷輸送層用塗布液、及び感光層用塗布液に含まれる溶剤の少なくとも一部を除去する方法としては、電荷発生層用塗布液及び電荷輸送層用塗布液中の溶剤の一部を除去させ得る方法（より具体的には、蒸発させ得る方法等）であれば、特に限定されない。除去する方法としては、例えば、加熱、加圧、又は加熱と減圧との併用が挙げられる。より具体的には、高温乾燥機、又は減圧乾燥機を用いて、熱処理（熱風乾燥）する方法が挙げられる。熱処理条件は、例えば、４０℃以上１５０℃以下の温度、かつ３分間以上１２０分間以下の時間である。
【０１４８】
なお、感光体の製造方法は、必要に応じて中間層を形成する工程を更に有してもよい。中間層を形成する工程は、公知の方法を適宜選択することができる。
【０１４９】
以上説明した本発明の電子写真感光体は、耐摩耗性に優れるため、種々の画像形成装置で好適に使用できる。
【実施例】
【０１５０】
以下、実施例を用いて本発明を更に具体的に説明する。なお、本発明は実施例の範囲に何ら限定されるものではない。
【０１５１】
感光体の製造
［感光体（Ａ−１）の製造］
以下、実施例１に係る感光体（Ａ−１）の製造について説明する。
【０１５２】
（中間層の形成）
はじめに、表面処理された酸化チタン（テイカ株式会社製「試作品ＳＭＴ−Ａ」、平均一次粒径１０ｎｍ）を準備した。詳しくは、アルミナとシリカとを用いて酸化チタンを表面処理し、更に、表面処理された酸化チタンを湿式分散しながらメチルハイドロジェンポリシロキサンを用いて表面処理したものを準備した。次いで、表面処理された酸化チタン（２質量部）と、ポリアミド樹脂であるアミラン（登録商標）（東レ株式会社製「ＣＭ８０００」）（ポリアミド６，ポリアミド１２，ポリアミド６６，及びポリアミド６１０の四元共重合ポリアミド樹脂）（１質量部）とを、メタノール（１０質量部）、ブタノール（１質量部）及びトルエン（１質量部）を含む溶剤に対して添加した。これらをビーズミルを用いて５時間混合し、溶剤中に材料を分散させた。これにより、中間層用塗布液を調製した。
【０１５３】
得られた中間層用塗布液を、目開き５μｍのフィルターを用いてろ過した。その後、導電性基体としてのアルミニウム製のドラム状支持体（直径３０ｍｍ、全長２４６ｍｍ）の表面に、中間層用塗布液をディップコート法を用いて塗布した。続いて、塗布した中間層用塗布液を１３０℃で３０分間乾燥させて、導電性基体（ドラム状支持体）上に中間層（膜厚２μｍ）を形成した。
【０１５４】
（電荷発生層の形成）
Ｙ型チタニルフタロシアニン（電荷発生剤（ＣＧＭ−２）  １．５質量部）と、ベース樹脂としてのポリビニルアセタール樹脂（積水化学工業株式会社製「エスレックＫＳ−６Ｚ」）（１質量部）とを、プロピレングリコールモノメチルエーテル（４０質量部）及びテトラヒドロフラン（４０質量部）を含む溶剤に対して添加した。これらをビーズミルを用いて２時間混合し、溶剤中に材料を分散させて、電荷発生層用塗布液を作製した。得られた電荷発生層用塗布液を、目開き３μｍのフィルターを用いてろ過した。次いで、得られたろ過液を、上述のようにして形成された中間層上にディップコート法を用いて塗布し、５０℃で５分間乾燥させた。これにより、中間層上に電荷発生層（膜厚０．３μｍ）を形成した。
【０１５５】
（電荷輸送層の形成）
正孔輸送剤としての正孔輸送剤（ＨＴＭ−１）６０質量部、正孔輸送剤（ＨＴＭ−６）３０質量部、及び正孔輸送剤（ＨＴＭ−７）１０質量部と、添加剤としてのメタターフェニル１３質量部と、バインダー樹脂としてのポリアリレート樹脂（ＰＡＲ−１）（粘度平均分子量２６,０００）３０質量部及びポリカーボネート樹脂（ＰＣ−１）（粘度平均分子量５０,０００）７０質量部とを、テトラヒドロフラン４２０質量部及びトルエン２１０質量部を含む溶剤に対して添加した。これらを循環型超音波分散装置を用いて１２時間混合し、溶剤中に材料を分散させて、電荷輸送層用塗布液を調製した。電荷輸送層用塗布液における正孔輸送剤の含有量比（＝正孔輸送剤（ＨＴＭ−１）：正孔輸送剤（ＨＴＭ−７）：正孔輸送剤（ＨＴＭ−６）、質量比）は、６０：１０：３０であった。電荷輸送層用塗布液におけるバインダー樹脂の含有量比（ポリアリレート樹脂（ＰＡＲ−１）：ポリカーボネート樹脂（ＰＣ−１）、質量比）は、３０：７０であった。割合（ｍPAR／（ｍPAR＋ｍPC））は、０．３０であった。
【０１５６】
電荷発生層用塗布液と同様の操作により、電荷輸送層用塗布液を電荷発生層上に塗布した。その後、１１０℃で６０分間乾燥させて、電荷発生層上に電荷輸送層（膜厚２０μｍ）を形成した。その結果、感光体（Ａ−１）が得られた。感光体（Ａ−１）は、導電性基体上に、中間層、電荷発生層、及び電荷輸送層が、この順で積層された構成を有していた。
【０１５７】
［感光体（Ａ−２）］
正孔輸送剤として、正孔輸送剤（ＨＴＭ−６）の代わりに正孔輸送剤（ＨＴＭ−２）を用い、正孔輸送剤（ＨＴＭ−７）の代わりに正孔輸送剤（ＨＴＭ−３）を用いた以外は、感光体（Ａ−１）と同様の手法により、感光体（Ａ−２）を作製した。
【０１５８】
［感光体（Ａ−３）］
正孔輸送剤として、正孔輸送剤（ＨＴＭ−６）の代わりに正孔輸送剤（ＨＴＭ−４）を用い、正孔輸送剤（ＨＴＭ−７）の代わりに正孔輸送剤（ＨＴＭ−５）を用いた以外は、感光体（Ａ−１）と同様の手法により、感光体（Ａ−２）を作製した。
【０１５９】
［感光体（Ａ−４）］
ポリアリレート樹脂（ＰＡＲ−１）の代わりにポリアリレート樹脂（ＰＡＲ−２）を用いた以外は、感光体（Ａ−１）と同様の手法により、感光体（Ａ−４）を作製した。
【０１６０】
［感光体（Ａ−５）］
ポリアリレート樹脂（ＰＡＲ−１）の代わりにポリアリレート樹脂（ＰＡＲ−３）を用いた以外は、感光体（Ａ−１）と同様の手法により、感光体（Ａ−５）を作製した。
【０１６１】
［感光体（Ａ−６）］
ポリアリレート樹脂（ＰＡＲ−１）の代わりにポリアリレート樹脂（ＰＡＲ−４）を用いた以外は、感光体（Ａ−１）と同様の手法により、感光体（Ａ−６）を作製した。
【０１６２】
［感光体（Ａ−７）］
ポリアリレート樹脂（ＰＡＲ−１）の代わりにポリアリレート樹脂（ＰＡＲ−５）を用いた以外は、感光体（Ａ−１）と同様の手法により、感光体（Ａ−７）を作製した。
【０１６３】
［感光体（Ａ−８）］
ポリカーボネート樹脂（ＰＣ−１）の代わりにポリカーボネート樹脂（ＰＣ−２）を用いた以外は、感光体（Ａ−１）と同様の手法により、感光体（Ａ−８）を作製した。
【０１６４】
［感光体（Ａ−９）］
ポリカーボネート樹脂（ＰＣ−１）の代わりにポリカーボネート樹脂（ＰＣ−３）を用いた以外は、感光体（Ａ−１）と同様の手法により、感光体（Ａ−９）を作製した。
【０１６５】
［感光体（Ａ−１０）］
ポリカーボネート樹脂（ＰＣ−１）の代わりにポリカーボネート樹脂（ＰＣ−４）を用いた以外は、感光体（Ａ−１）と同様の手法により、感光体（Ａ−１０）を作製した。
【０１６６】
［感光体（Ａ−１１）］
ポリカーボネート樹脂（ＰＣ−１）の代わりにポリカーボネート樹脂（ＰＣ−５）を用いた以外は、感光体（Ａ−１）と同様の手法により、感光体（Ａ−１１）を作製した。
【０１６７】
［感光体（Ａ−１２）］
ポリアリレート樹脂（ＰＡＲ−１）の含有量を３０質量部から９０質量部に変更し、ポリカーボネート樹脂（ＰＣ−１）の含有量を７０質量部から１０質量部に変更した以外は、感光体（Ａ−１）と同様の手法により、感光体（Ａ−１２）を作製した。
【０１６８】
［感光体（Ａ−１３）］
ポリアリレート樹脂（ＰＡＲ−１）の含有量を３０質量部から１０質量部に変更し、ポリカーボネート樹脂（ＰＣ−１）の含有量を７０質量部から９０質量部に変更した以外は、感光体（Ａ−１）と同様の手法により、感光体（Ａ−１３）を作製した。
【０１６９】
［感光体（Ａ−１４）］
ポリアリレート樹脂（ＰＡＲ−１）の含有量を３０質量部から５０質量部に変更し、ポリカーボネート樹脂（ＰＣ−１）の含有量を７０質量部から５０質量部に変更した以外は、感光体（Ａ−１）と同様の手法により、感光体（Ａ−１４）を作製した。
【０１７０】
［感光体（Ａ−１５）］
ポリアリレート樹脂（ＰＡＲ−１）の含有量を３０質量部から７０質量部に変更し、ポリカーボネート樹脂（ＰＣ−１）の含有量を７０質量部から３０質量部に変更した以外は、感光体（Ａ−１）と同様の手法により、感光体（Ａ−１５）を作製した。
【０１７１】
［感光体（Ａ−１６）］
ポリアリレート樹脂（ＰＡＲ−１）の代わりにポリアリレート樹脂（ＰＡＲ−６）を用いた以外は、感光体（Ａ−１）と同様の手法により、感光体（Ａ−１６）を作製した。
【０１７２】
［感光体（Ａ−１７）］
ポリアリレート樹脂（ＰＡＲ−１）の代わりにポリアリレート樹脂（ＰＡＲ−７）を用いた以外は、感光体（Ａ−１）と同様の手法により、感光体（Ａ−１７）を作製した。
【０１７３】
［感光体（Ａ−１８）］
ポリアリレート樹脂（ＰＡＲ−１）の代わりにポリアリレート樹脂（ＰＡＲ−８）を用いた以外は、感光体（Ａ−１）と同様の手法により、感光体（Ａ−１８）を作製した。
【０１７４】
［感光体（Ａ−１９）］
ポリアリレート樹脂（ＰＡＲ−１）の代わりにポリアリレート樹脂（ＰＡＲ−９）を用いた以外は、感光体（Ａ−１）と同様の手法により、感光体（Ａ−１９）を作製した。
【０１７５】
［感光体（Ａ−２０）］
ポリアリレート樹脂（ＰＡＲ−１）の代わりにポリアリレート樹脂（ＰＡＲ−１０）を用いた以外は、感光体（Ａ−１）と同様の手法により、感光体（Ａ−２０）を作製した。
【０１７６】
［感光体（Ａ−２１）］
ポリアリレート樹脂（ＰＡＲ−１）の代わりにポリアリレート樹脂（ＰＡＲ−１１）を用いた以外は、感光体（Ａ−１）と同様の手法により、感光体（Ａ−２１）を作製した。
【０１７７】
［感光体（Ｂ−１）］
正孔輸送剤として、正孔輸送剤（ＨＴＭ−１）６０質量部、正孔輸送剤（ＨＴＭ−６）３０質量部、及び正孔輸送剤（ＨＴＭ−７）１０質量部の代わりに正孔輸送剤（ＨＴＭ−８）１００質量部を用いた以外は、感光体（Ａ−１）と同様の手法により、感光体（Ｂ−１）を作製した。
【０１７８】
［感光体（Ｂ−２）］
正孔輸送剤として、正孔輸送剤（ＨＴＭ−１）６０質量部、正孔輸送剤（ＨＴＭ−６）３０質量部、及び正孔輸送剤（ＨＴＭ−７）１０質量部の代わりに正孔輸送剤（ＨＴＭ−１）８６質量部及び正孔輸送剤（ＨＴＭ−７）１４質量部を用いた以外は、感光体（Ａ−１）と同様の手法により、感光体（Ｂ−２）を作製した。
【０１７９】
［感光体（Ｂ−３）］
正孔輸送剤として、正孔輸送剤（ＨＴＭ−１）６０質量部、正孔輸送剤（ＨＴＭ−６）３０質量部、及び正孔輸送剤（ＨＴＭ−７）１０質量部の代わりに正孔輸送剤（ＨＴＭ−６）７５質量部及び正孔輸送剤（ＨＴＭ−７）２５質量部を用いた以外は、感光体（Ａ−１）と同様の手法により、感光体（Ｂ−３）を作製した。
【０１８０】
［感光体（Ｂ−４）］
正孔輸送剤として、正孔輸送剤（ＨＴＭ−１）６０質量部、正孔輸送剤（ＨＴＭ−６）３０質量部、及び正孔輸送剤（ＨＴＭ−７）１０質量部の代わりに正孔輸送剤（ＨＴＭ−１）６７質量部、正孔輸送剤（ＨＴＭ−６）３３質量部を用いた以外は、感光体（Ａ−１）と同様の手法により、感光体（Ｂ−４）を作製した。
【０１８１】
［感光体（Ｂ−５）］
正孔輸送剤として、正孔輸送剤（ＨＴＭ−１）６０質量部、正孔輸送剤（ＨＴＭ−６）３０質量部、及び正孔輸送剤（ＨＴＭ−７）１０質量部の代わりに正孔輸送剤（ＨＴＭ−１）６５質量部、正孔輸送剤（ＨＴＭ−６）３０質量部、及び正孔輸送剤（ＨＴＭ−７）５質量部を用いた。また、バインダー樹脂として、ポリアリレート樹脂（ＲＡＲ−１）３０質量部及びポリカーボネート樹脂（ＰＣ−１）の代わりにポリアリレート樹脂（ＰＡＲ−１）１００質量部を用いた。これら以外は感光体（Ａ−１）と同様の手法により、感光体（Ｂ−４）を作製した。
【０１８２】
［感光体（Ｂ−６）］
バインダー樹脂として、ポリアリレート樹脂（ＰＡＲ−１）の代わりにポリアリレート樹脂（ＰＡＲ−２）を用いた以外は、感光体（Ｂ−５）と同様の手法により、感光体（Ｂ−６）を作製した。
【０１８３】
［感光体（Ｂ−７）］
バインダー樹脂として、ポリアリレート樹脂（ＰＡＲ−１）の代わりにポリアリレート樹脂（ＰＡＲ−３）を用いた以外は、感光体（Ｂ−５）と同様の手法により、感光体（Ｂ−７）を作製した。
【０１８４】
［感光体（Ｂ−８）］
バインダー樹脂として、ポリアリレート樹脂（ＰＡＲ−１）の代わりにポリアリレート樹脂（ＰＡＲ−４）を用いた以外は、感光体（Ｂ−５）と同様の手法により、感光体（Ｂ−８）を作製した。
【０１８５】
［感光体（Ｂ−９）］
バインダー樹脂として、ポリアリレート樹脂（ＰＡＲ−１）の代わりにポリアリレート樹脂（ＰＡＲ−５）を用いた以外は、感光体（Ｂ−５）と同様の手法により、感光体（Ｂ−９）を作製した。
【０１８６】
［感光体（Ｂ−１０）］
バインダー樹脂として、ポリアリレート樹脂（ＰＡＲ−１）の代わりにポリカーボネート樹脂（ＰＣ−１）を用いた以外は、感光体（Ｂ−５）と同様の手法により、感光体（Ｂ−１０）を作製した。
【０１８７】
［感光体（Ｂ−１１）］
バインダー樹脂として、ポリアリレート樹脂（ＰＡＲ−１）の代わりにポリカーボネート樹脂（ＰＣ−２）を用いた以外は、感光体（Ｂ−５）と同様の手法により、感光体（Ｂ−１１）を作製した。
【０１８８】
［感光体（Ｂ−１２）］
バインダー樹脂として、ポリアリレート樹脂（ＰＡＲ−１）の代わりにポリカーボネート樹脂（ＰＣ−３）を用いた以外は、感光体（Ｂ−５）と同様の手法により、感光体（Ｂ−１２）を作製した。
【０１８９】
［感光体（Ｂ−１３）］
バインダー樹脂として、ポリアリレート樹脂（ＰＡＲ−１）の代わりにポリカーボネート樹脂（ＰＣ−４）を用いた以外は、感光体（Ｂ−５）と同様の手法により、感光体（Ｂ−１３）を作製した。
【０１９０】
［感光体（Ｂ−１４）］
バインダー樹脂として、ポリアリレート樹脂（ＰＡＲ−１）の代わりにポリアリレート樹脂（ＰＡＲ−１２）（以下、ポリアリレート樹脂（ＰＡＲ−１２）と記載することがある）を用いた以外は、感光体（Ａ−１）と同様の手法により、感光体（Ｂ−１４）を作製した。
【０１９１】
【化４７】
2017223896.tif 000049
【０１９２】
［感光体（Ｂ−１５）］
バインダー樹脂として、ポリアリレート樹脂（ＰＡＲ−１）の代わりにポリアリレート樹脂（ＰＡＲ−１３）（以下、ポリアリレート樹脂（ＰＡＲ−１３）と記載することがある）を用いた以外は、感光体（Ａ−１）と同様の手法により、感光体（Ｂ−１５）を作製した。
【０１９３】
【化４８】
2017223896.tif 000050
【０１９４】
［感光体（Ｂ−１６）］
バインダー樹脂として、ポリアリレート樹脂（ＰＡＲ−１）の代わりにポリアリレート樹脂（ＰＡＲ−１４）（以下、ポリアリレート樹脂（ＰＡＲ−１４）と記載することがある）を用いた以外は、感光体（Ａ−１）と同様の手法により、感光体（Ｂ−１６）を作製した。
【０１９５】
【化４９】
2017223896.tif 000051
【０１９６】
［感光体（Ｂ−１７）］
バインダー樹脂として、ポリアリレート樹脂（ＰＡＲ−１）の代わりにポリアリレート樹脂（ＰＡＲ−１５）（以下、ポリアリレート樹脂（ＰＡＲ−１５）と記載することがある）を用いた以外は、感光体（Ａ−１）と同様の手法により、感光体（Ｂ−１７）を作製した。
【０１９７】
【化５０】
2017223896.tif 000052
【０１９８】
［感光体の性能評価］
（感光体の感度特性の評価：感度電位ＶLの測定）
感光体（Ａ−１）〜（Ａ−２１）及び感光体（Ｂ−１）〜（Ｂ−１７）の何れかを、ドラム感度試験機（ジェンテック株式会社製）を用いて、回転数を３１ｒｐｍとし、−４５０Ｖになるように帯電させた。次いで、単色光（波長：７８０ｎｍ、露光量：０．２０μＪ／ｃｍ2）をハロゲンランプの光からバンドパスフィルターを用いて取り出し、感光体の表面に照射した。単色光の照射終了後、４０ミリ秒が経過した後の表面電位を測定した。測定した表面電位を感度電位（ＶL）とした。測定環境は、温度１０℃、かつ相対湿度１５％ＲＨとした。
【０１９９】
（感光体の耐摩耗性評価）
感光体（Ａ−１）〜（Ａ−２１）及び感光体（Ｂ−１）〜（Ｂ−１７）の何れかの製造において調製した電荷輸送層用塗布液を、アルミパイプ（直径：７８ｍｍ）に巻きつけたポリプロピレンシート（厚さ０．３ｍｍ）に塗布した。これを、１１０℃で６０分乾燥し、膜厚３０μｍの電荷輸送層が形成された摩耗評価試験用のシートを作製した。
【０２００】
このポリプロピレンシートから電荷輸送層を剥離し、ウィールＳ−３６（テーバー社製）に貼り付け、サンプルを作製した。作製したサンプルをロータリーアブレージョンテスター（株式会社東洋精機製作所製）にセットし、摩耗輪ＣＳ−１０（テーバー社製）を用い、荷重５００ｇｆかつ回転速度６０ｒｐｍの条件で１，０００回転させ、摩耗評価試験を実施した。摩耗評価試験前後のサンプルの質量変化である摩耗減量（ｍｇ／１０００回転）を測定した。得られた摩耗減量に基づいて、感光体の耐摩耗性を評価した。
【０２０１】
表１は感光体（Ａ−１）〜（Ａ−２１）の構成を示し、表２は感光体（Ｂ−１）〜（Ｂ−１７）の構成を示す。表１及び表２中、ポリアリレート樹脂の分子量及びポリカーボネート樹脂の分子量は、ともに粘度平均分子量を表す。また、表１及び表２中、バインダー樹脂の比は、ポリアリレート樹脂（１）の含有量ｍPARとポリカーボネート樹脂（２）の含有量ｍPCとの比（ｍPAR：ｍPC）を表す。表１及び表２中、バインダー樹脂の比に付したカッコ内の数値は、割合（ｍPAR／（ｍPAR＋ｍPC））を表す。表３は感光体（Ａ−１）〜（Ａ−２１）の性能評価を示し、表４は感光体（Ｂ−１）〜（Ｂ−１７）の性能評価結果を示す。
【０２０２】
【表１】
2017223896.tif 000053
【０２０３】
【表２】
2017223896.tif 000054
【０２０４】
【表３】
2017223896.tif 000055
【０２０５】
【表４】
2017223896.tif 000056
【０２０６】
表１に示すように、感光体（Ａ−１）〜（Ａ−２１）では、電荷輸送層は、バインダー樹脂としてのポリアリレート樹脂及びポリカーボネート樹脂を含有し、正孔輸送剤としてのｐ−ターフェニル誘導体を含有する。詳しくは、感光体（Ａ−１）〜（Ａ−２１）では、電荷輸送層は、ポリアリレート樹脂（ＰＡＲ−１）〜（ＰＡＲ−１１）の何れか１種と、バインダー樹脂としてのポリカーボネート樹脂（ＰＣ−１）〜（ＰＣ−５）の何れか１種とを含有する。ポリアリレート樹脂（ＰＡＲ−１）〜（ＰＡＲ−１１）は、一般式（１）で表されるポリアリレート樹脂であった。ポリカーボネート樹脂（ＰＣ−１）〜（ＰＣ−５）は、一般式（２）で表されるポリカーボネート樹脂であった。また、電荷輸送層は、正孔輸送剤（ＨＴＭ−１）と、正孔輸送剤（ＨＴＭ−３）、（ＨＴＭ−５）、及び（ＨＴＭ−７）のうちの１種と、正孔輸送剤（ＨＴＭ−２）、（ＨＴＭ−４）、及び（ＨＴＭ−６）のうちの１種とを含む。正孔輸送剤（ＨＴＭ−１）、（ＨＴＭ−３）、（ＨＴＭ−５）、及び（ＨＴＭ−７）は、一般式（３）又は（４）で表されるｐ−ターフェニル誘導体である。正孔輸送剤（ＨＴＭ−２）、（ＨＴＭ−４）、及び（ＨＴＭ−６）は、一般式（５）で表されるｐ−ターフェニル誘導体である。
【０２０７】
表３に示すように、感光体（Ａ−１）〜（Ａ−２１）では、感度電位が−９５Ｖ以上−７５Ｖであり、摩耗減量が２．５ｍｇ以上４．０ｍｇ以下である。
【０２０８】
表２に示すように、感光体（Ｂ−１）〜（Ｂ−１７）では、電荷輸送層は、バインダー樹脂としてのポリアリレート樹脂、ポリカーボネート樹脂、又はポリアリレート樹脂及びポリカーボネート樹脂を含有する。また、電荷輸送層は、正孔輸送剤としてのｐ−ターフェニル誘導体を含む。詳しくは、感光体（Ｂ−１）では、電荷輸送層は正孔輸送剤（ＨＴＭ−８）のみを含む。感光体（Ｂ−２）〜（Ｂ−４）では、電荷輸送層は正孔輸送剤（ＨＴＭ−１）、（ＨＴＭ−６）、及び（ＨＴＭ−７）のうちの２種を含む。感光体（Ｂ−５）〜（Ｂ−９）では、電荷輸送層はポリアリレート樹脂（ＰＡＲ−１）〜（ＰＡＲ−５）のうちの１種を含み、ポリカーボネート樹脂を含まない。感光体（Ｂ−１０）〜（Ｂ−１３）では、電荷輸送層はポリカーボネート樹脂（ＰＣ−１）〜（ＰＣ−４）のうちの１種を含み、ポリアリレート樹脂を含まない。感光体（Ｂ−１４）〜（Ｂ−１７）では、電荷輸送層はポリアリレート樹脂（ＰＡＲ−１２）〜（ＰＡＲ−１５）のうちの１種を含む。ポリアリレート樹脂（ＰＡＲ−１２）〜（ＰＡＲ−１５）は、一般式（１）で表されるポリアリレート樹脂ではない。
【０２０９】
表４に示すように、感光体（Ｂ−１）及び（Ｂ−４）では、感光体の感度電位は、それぞれ−１４８Ｖ及び−１１０Ｖである。感光体（Ｂ−２）〜（Ｂ−３）では、何れも感光層が結晶化する。感光体（Ｂ−１４）では、塗工液（電荷輸送層用塗布液）がゲル化し電荷輸送層を十分に製膜できない。感光体（Ｂ−５）〜（Ｂ−１３）及び（Ｂ−１５）〜（Ｂ−１７）では、感光体の摩耗減量は４．２ｍｇ以上６．９ｍｇである。
【０２１０】
表１〜表４から明らかなように、本実施形態に係る感光体（感光体（Ａ−１）〜（Ａ−２１））は、感光体（Ｂ−１）〜（Ｂ−１７）に比べ、感度電位が大きく耐摩耗試験において摩耗減量が少ない。従って、本発明に係る感光体によれば、感度特性及び耐摩耗性に優れることが明らかである。
【０２１１】
表１に示すように、感光体（Ａ−１７）、（Ａ−１９）、及び（Ａ−２１）では、感光層はバインダー樹脂としてのポリアリレート樹脂（ＰＡＲ−７）、（ＰＡＲ−９）、及び（ＰＡＲ−１１）をそれぞれ含む。ポリアリレート樹脂（ＰＡＲ−７）、（ＰＡＲ−９）、及び（ＰＡＲ−１１）は、以下の構成を有するポリアリレート樹脂（１）である；Ｘが化学式（１−１）又は（１−４）で表される二価の基を表し、Ｙが化学式（１−２）で表される二価の基を表し、ｒとｓとが互いに異なりｒとｕとが互いに異なり、ｔとｓとが互いに異なりｔとｕとが互いに異なる。ｒが１０以上である。
【０２１２】
表３に示すように、感光体（Ａ−１７）、（Ａ−１９）、及び（Ａ−２１）では、感度電位が−８２Ｖ以上−７５Ｖ以下である。
【０２１３】
表１に示すように、感光体（Ａ−１）、（Ａ−４）〜（Ａ−７）、（Ａ−１６）、（Ａ−１８）、及び（Ａ−２０）では、感光層はバインダー樹脂としてのポリアリレート樹脂（ＰＡＲ−１）〜（ＰＡＲ−６）、（ＰＡＲ−８）、及び（ＰＡＲ−１０）をそれぞれ含む。ポリアリレート樹脂（ＰＡＲ−１）〜（ＰＡＲ−６）、（ＰＡＲ−８）、及び（ＰＡＲ−１０）は、以下の構成を有するポリアリレート樹脂（１）ではない；Ｘが化学式（１−１）又は（１−４）で表される二価の基を表し、Ｙが化学式（１−２）で表される二価の基を表し、ｒとｓとが互いに異なりｒとｕとが互いに異なり、ｔとｓとが互いに異なりｔとｕとが互いに異なる。ｒが１０以上である。
【０２１４】
表３に示すように、感光体（Ａ−１）、（Ａ−４）〜（Ａ−７）、（Ａ−１６）、（Ａ−１８）、及び（Ａ−２０）では、感度電位が−９５Ｖ以上−８４Ｖ以下である。
【０２１５】
表１及び表３から明らかなように、感光体（Ａ−１７）、（Ａ−１９）、及び（Ａ−２１）は、感光体（Ａ−１）、（Ａ−４）〜（Ａ−７）、（Ａ−１６）、（Ａ−１８）、及び（Ａ−２０）に比べ、感度電位が増加する。従って、本発明に係る感光体によれば、ポリアリレート樹脂（１）が以下の構成を有すると、感光体の感度特性が向上することが明らかである；Ｘが化学式（１−１）又は（１−４）で表される二価の基を表し、Ｙが化学式（１−２）で表される二価の基を表し、ｒとｓとが互いに異なりｒとｕとが互いに異なり、ｔとｓとが互いに異なりｔとｕとが互いに異なる。ｒが１０以上である。
【０２１６】
表１に示すように、感光体（Ａ−９）〜（Ａ−１１）では、感光層はバインダー樹脂としてポリカーボネート樹脂（ＰＣ−３）〜（ＰＣ−５）をそれぞれ含む。ポリカーボネート樹脂（ＰＣ−３）〜（ＰＣ−５）は、以下の構成を有するポリカーボネート樹脂（２）である；Ｒ5とＲ6とが互いに結合して環を形成し、シクロヘキシリデン基を表し、ｐ／（ｐ＋ｌ）は、０．１０以上０．４０以下である。
【０２１７】
表３に示すように、感光体（Ａ−９）〜（Ａ−１１）では、摩耗減量が２．５ｍｇ以上２．９ｍｇ以下である。
【０２１８】
表１に示すように、感光体（Ａ−１）及び（Ａ−８）では、感光層はバインダー樹脂としてポリカーボネート樹脂（ＰＣ−１）及び（ＰＣ−２）をそれぞれ含む。ポリカーボネート樹脂（ＰＣ−１）及び（ＰＣ−２）は、以下の構成を有するポリカーボネート樹脂（２）ではない；Ｒ5とＲ6とが互いに結合して環を形成し、シクロヘキシリデン基を表し、ｐ／（ｐ＋ｌ）は、０．１０以上０．４０以下である。
【０２１９】
表３に示すように、感光体（Ａ−１）及び（Ａ−８）では、摩耗減量が３．２ｍｇ以上３．４ｍｇ以下である。
【０２２０】
表１及び表３から明らかなように、感光体（Ａ−９）〜（Ａ−１１）は、感光体（Ａ−１）及び（Ａ−８）に比べ、摩耗減量が少ない。従って、本発明に係る感光体によれば、ポリカーボネート樹脂（２）が以下の構成を有すると、感光体の耐摩耗性が向上することが明らかである；Ｒ5とＲ6とが互いに結合して環を形成し、シクロヘキシリデン基を表し、ｐ／（ｐ＋ｌ）は、０．１０以上０．４０以下である。
【０２２１】
感光体（Ａ−１）及び（Ａ−１４）では、表１に示すように割合（ｍPAR／（ｍPAR＋ｍPC））がそれぞれ０．３０及び０．５０である。表３に示すように摩耗減量はそれぞれ３．２ｍｇ及び３．５ｍｇである。
【０２２２】
感光体（Ａ−１２）〜（Ａ−１３）及び（Ａ−１５）では、表１に示すように割合（ｍPAR／（ｍPAR＋ｍPC））がそれぞれ０．９０、０．１０、及び０．７０である。表３に示すように摩耗減量はそれぞれ４．０ｍｇ、３．８ｍｇ、及び３．８ｍｇである。
【０２２３】
表１及び表３から明らかなように、感光体（Ａ−１）及び（Ａ−１４）は、感光体（Ａ−１２）〜（Ａ−１３）及び（Ａ−１５）に比べ、摩耗減量が少ない。従って、本発明に係る感光体によれば、割合（ｍPAR／（ｍPAR＋ｍPC））が０．３０以上０．５０以下であると、感光体の耐摩耗性が向上することが明らかである
【産業上の利用可能性】
【０２２４】
本発明に係る電子写真感光体は、複合機のような画像形成装置に利用できる。
【符号の説明】
【０２２５】
１      積層型電子写真感光体
２      導電性基体
３      感光層
３ａ    電荷発生層
３ｂ    電荷輸送層
４      中間層
【図１】
2017223896.tif 000063